(57)【要約】      （修正有）【課題】２−メチル−５−エチル−５−ビニロキシメチル−１，３−ジオキサンホモポリマー及び１，１−ジメチロール−１−ビニロキシメチルプロパンホモポリマー並びにそれらの製造方法及び用途の提供。【解決手段】式（Ｉ）：2007314665.tif 000011【選択図】なし【特許請求の範囲】
【請求項１】
式（Ｉ）：
【化１】
2007314665.tif 000009
（式中、ｎは平均５〜６００の数である）
で表わされるビニルエーテル誘導体ホモポリマー。
【請求項２】
数平均分子量Ｍnが５００〜２００，０００の請求項１に記載のポリマー。
【請求項３】
分子量分布（重量平均分子量Ｍw／数平均分子量Ｍn）が１〜５の請求項１又は２に記載のポリマー。
【請求項４】
式（II）：
【化２】
2007314665.tif 000010
（式中、ｎは平均５〜６００の数である）
で表わされるビニルエーテル誘導体ホモポリマー。
【請求項５】
数平均分子量Ｍnが５００〜２００，０００の請求項４に記載のポリマー。
【請求項６】
分子量分布（重量平均分子量Ｍw／数平均分子量Ｍn）が１〜５の請求項４又は５に記載のポリマー。
【請求項７】
対応ビニルエーテル誘導体モノマーをルイス酸の存在下に重合させることを特徴とする請求項１に記載の１，３−ジオキサン誘導体ホモポリマーの製造方法。
【請求項８】
請求項１〜３のいずれか１項に記載のビニルエーテル誘導体ホモポリマー（Ｉ）をブレンステッド酸の存在下に水と反応させることを特徴とする請求項４に記載の１，３−ジオキサン誘導体ホモポリマー（II）の製造方法。
【請求項９】
請求項１に記載の１，３−ジオキサン誘導体ホモポリマー（Ｉ）及び請求項４に記載の１，３−ジオキサン誘導体ホモポリマー（II）を任意の割合で含む樹脂組成物。
【請求項１０】
請求項１〜６のいずれか１項に記載のホモポリマー（Ｉ）もしくは（II）又は請求項９に記載の樹脂組成物を用いたインク用原料。
【請求項１１】
請求項１〜６のいずれか１項に記載のホモポリマー（Ｉ）もしくは（II）又は請求項９に記載の樹脂組成物を用いた電子材料用原料。
【発明の詳細な説明】
【技術分野】
【０００１】
本発明は、新規なビニルエーテル誘導体ホモポリマー並びにその製造方法及び用途に関し、更に詳しくは例えばインク、塗料、レジスト、カラーフィルタ等の用途並びに接着剤、製版材、封止剤、画像形成剤、界面活性剤の原料等に用いられる低臭気、低揮発性且つ低皮膚刺激性であって、毒性が低く、また、高機能性であって、硬化性、密着性、透明性、剛直性に優れたカチオン重合性組成物として有用な２−メチル−５−エチル−５−ビニロキシメチル−１，３−ジオキサンホモポリマー及び１，１−ジメチロール−１−ビニロキシメチルプロパンホモポリマーに関する。
【背景技術】
【０００２】
本発明に係る２−メチル−５−エチル−５−ビニロキシメチル−１，３−ジオキサンホモポリマー及び１，１−ジメチロール−１−ビニロキシメチルプロパンホモポリマーに関しては、ケミカルアブストラクト（Ｃｈｅｍｉｃａｌ  Ａｂｓｔｒａｃｔ）には記載がなく、また、本発明者等の知るかぎりでは、その他の文献にも記載が見当たらない新規化合物（ポリマー）であると考えられる。
【０００３】
通常、この骨格を持った化合物を合成しようとする場合、相当するモノビニル体を原料とし、直接重合する方法が考えられる。しかしながら、まず、下記反応式で示されるように、この化合物（Ｅ）を定法（レッペ法）に従って、トリメチロールプロパン（Ｄ）を出発物質として調製しようとしても、そのままではアセチレンが次々と反応し、ジビニル体（Ｆ）を経て、トリビニルエーテル（Ｇ）が生成してしまう。
【０００４】
【化１】
2007314665.tif 000002
【０００５】
更に、仮に化合物（Ｅ）が得られたとしても、下記反応式に示すようにしてポリマー（Ｉ）（式中、ｎは平均５〜６００の数である）を製造しようとしても重合時に水酸基の存在が影響し、直接目的とするホモポリマーは得られない。
【０００６】
【化２】
2007314665.tif 000003
【０００７】
ただし、この段階で条件を調節さえすれば、２−メチル−５−エチル−５−ビニロキシメチル−１，３−ジオキサン（Ａ）を選択的に製造することが可能である（特許文献１参照）。
【０００８】
【化３】
2007314665.tif 000004
【０００９】
しかしながら、この化合物を重合させようとすると、一般的にビニルエーテルモノマーのホモ重合はカチオン触媒でしか進まないことが知られているが、酸触媒によりジオキサン環が開環して水酸基が生成し、上記と同様目的とするポリマーが得られないおそれがある。
【００１０】
【特許文献１】特開平６−２０６８７７号公報
【発明の開示】
【発明が解決しようとする課題】
【００１１】
従って、本発明の目的は前記２−メチル−５−エチル−５−ビニロキシメチル−１，３−ジオキサンホモポリマー及び１，１−ジメチロール−１−ビニロキシメチルプロパンホモポリマー並びにそれらの製造方法及び用途を提供することにある。
【課題を解決するための手段】
【００１２】
本発明に従えば、式（Ｉ）：
【化４】
2007314665.tif 000005
（式中、ｎは平均５〜６００の数である）
で表わされるビニルエーテル誘導体ホモポリマーが提供される。
【００１３】
本発明に従えば、更に式（II）：
【化５】
2007314665.tif 000006
（式中、ｎは平均５〜６００の数である）
で表わされるビニルエーテル誘導体ホモポリマーが提供される。
【発明の効果】
【００１４】
本発明に係る２−メチル−５−エチル−５−ビニロキシメチル−１，３−ジオキサンホモポリマー及び１，１−ジメチロール−１−ビニロキシメチルプロパンホモポリマーは、低臭気、低揮発性、且つ、低皮膚刺激性であって、毒性が低く、また、硬化性、密着性に優れたカチオン重合性組成物として極めて有用であると共に、これらのポリマーは加水分解によりジオキサン環を開環させて２つの水酸基を生じさせることができ、次いでこの水酸基をアセチル化、エステル化、ハロゲン化などすることができるなど、各種の樹脂の改質剤や架橋剤としても優れた特性を発揮しうる化合物である。
【００１５】
本発明に係る２−メチル−５−エチル−５−ビニロキシメチル−１，３−ジオキサンホモポリマーは、ポリアセタールと同様、機械的特性、熱的特性、電気的特性、摺動性、耐疲労性、耐摩擦性、耐摩耗性、耐薬品性及び成形性等において優れた特性を有することが期待できる。一方、本発明に係る１，１−ジメチロール−１−ビニロキシメチルプロパンホモポリマーは、ポリエステルやポリビニルアルコール等と同様、親水性、密着性等が期待でき、更に、ノニオン性界面活性剤として、インクを被記録材としての紙面に浸透させる効果もあるので、印字物の耐擦過性、耐水性などが良好となることが期待できる。
【発明を実施するための最良の形態】
【００１６】
本発明者らは前記課題を解決すべく研究を進めた結果、例えば紫外線硬化型樹脂や電子線硬化型樹脂などの活性放射線硬化型樹脂の反応性希釈剤として有用な架橋性単量体である２−メチル−５−エチル−５−ビニロキシメチル−１，３−ジオキサンをルイス酸で重合させたところ、反応途中でジオキサン環は開かず、目的の２−メチル−５−エチル−５−ビニロキシメチル−１，３−ジオキサンホモポリマー（Ｉ）が生成することを見出した。
【００１７】
そこで、前記ポリマー（Ｉ）について、その利用法につき検討を行ったところ、これらのポリマーは低臭気、低揮発性、且つ、低皮膚刺激性であって毒性が低い等の優れた性質を有しており、硬化性、密着性に優れた特性を発揮しうる化合物であることを見出した。
【００１８】
また、前記ホモポリマー（Ｉ）を加水分解することにより、ジオキサン環を開環させて２つの水酸基を生じさせることができる。加水分解の程度により、疎水性及び親水性を制御することができ、更にこの性質を利用し、一旦材料として用いた後に、加水分解して回収することもできる。
【００１９】
更に、本発明の２−メチル−５−エチル−５−ビニロキシメチル−１，３−ジオキサンホモポリマー（Ｉ）及び１，１−ジメチロール−１−ビニロキシメチルプロパンホモポリマー（II）とのコポリマー（又はブレンド）は、それらポリマー各分子中の水酸基の存在比により、例えば硬化性、基材密着性、速硬化性、耐熱性、耐水性に優れた組成物が得られる。
【００２０】
次いで前記ホモポリマー（II）は、その水酸基を、アセチル化、エステル化、ハロゲン化などすることができ、各種の樹脂の改質剤としても、あるいは、イソシアネート等と反応させることで架橋剤としても優れた特性を発揮しうる化合物であることを見出した。
【００２１】
本発明の新規化合物２−メチル−５−エチル−５−ビニロキシメチル−１，３−ジオキサンホモポリマー及び１，１−ジメチロール−１−ビニロキシメチルプロパンホモポリマーは、それぞれ、前記式（Ｉ）及び（II）で表されるものである。
【００２２】
本発明に係るポリマー（Ｉ）は、次のような反応式に従って重合することができる。
【００２３】
【化６】
2007314665.tif 000007
【００２４】
即ち、本発明に係る式（Ｉ）のポリマーは前記式（Ａ）の化合物２−メチル−５−エチル−５−ビニロキシメチル−１，３−ジオキサンを、例えば次のような方法で重合させることができる。
【００２５】
即ち、化合物（Ａ）の重合反応は、トルエン等の非極性溶媒中でポリマーの濃度として０．０１〜１．０モル容量％で行うのが好ましく、０．１〜０．５モル容量％がより好ましい。重合条件としては、−１０℃〜１０℃の温度で０．１〜２５０時間であるのが好ましい。より好ましくは−５℃〜５℃で１〜５０時間、最も好ましくは−１℃〜１℃で２０〜３０時間である。
【００２６】
前記重合に用いる重合触媒としては、ルイス酸（例えばＢＦ3，ＢＣｌ3，ＢＢｒ3，ＡｌＣｌ3，ＳｎＢｒ4など）及びその錯体（例えばＢＦ3ＯＥｔ2，（ＣＨ3ＣＨ（Ｏi-Ｂｕ）ＯＣＯＣＨ3／ＳｎＢｒ4，ＣＨ3ＣＨ（Ｏi-Ｂｕ）ＯＣＯＣＨ3／Ｅｔ1.5ＡｌＣｌ1.5／酢酸エチル）等を挙げることができ、分子量分布を制御する上では、これらの錯体を用いることが特に好ましい。触媒の使用量には特に制限はないが、０．１〜１０ミリモル容量％であるのが好ましい。
【００２７】
得られるポリマーの数平均分子量Ｍnは、５００〜２００，０００が好ましく、２，０００〜５０，０００であるのが更に好ましく、５，０００〜１５，０００であるのが特に好ましい。またポリマーの分子量分布（重量平均分子量Ｍw／数平均分子量Ｍn）は１〜５であるのが好ましく、１．１〜４．０であるのが更に好ましく、１．１〜１．４が特に好ましい。
【００２８】
次に得られたポリマー（Ｉ）は加水分解することにより、下記反応式で１，１−ジメチロール−１−ビニロキシメチルプロパンホモポリマー（II）を製造することができる。
【化７】
2007314665.tif 000008
【００２９】
この加水分解反応は、ポリマーの濃度として０．０１〜１．０モル容量％で行うのが好ましく、０．１〜０．５モル容量％が更に好ましい。反応温度としては、０〜１００℃が好ましく、より好ましくは１０〜５０℃で、反応時間は最大１００時間程度が好ましい。
【００３０】
本発明における加水分解ポリマー（II）の数平均分子量Ｍnは、塗布用組成物の保存安定性及び薄膜の均一性の観点から、５００〜２００，０００であるのが好ましく、更に好ましくは２，０００〜５０，０００、特に好ましくは５，０００〜１５，０００である。本発明のポリマー（II）の分子量分布（重量平均分子量Ｍw／数平均分子量Ｍn）は１〜５が好ましく、１．１〜４．０であるのが更に好ましく、１．１〜１．４であるのが特に好ましい。
【００３１】
本発明で用いる加水分解触媒としては、無機酸、有機酸、無機の酸性化合物等のブレンステッド酸を使用することができる。無機酸としては、例えば塩酸、硫酸、硝酸等をあげることができ、有機酸としては、例えば酢酸を挙げることができ、そして触媒の使用量には特に制限はないが、０．１〜１０ミリモル容量％であるのが好ましい。
【００３２】
前記加水分解反応は、無溶剤で行っても良いが、溶剤希釈下で行うことが好ましい。使用する溶剤としては、本発明のホモポリマー（Ｉ）、水、触媒などの反応に使用する化合物が溶解又は分散すれば制限は無く、芳香族炭化水素類、双極子非プロトン系溶剤類、ケトン類、エステル類、エーテル類、ハロゲン化炭化水素類などが挙げられる。
【００３３】
加水分解反応はアルカリの水溶液又はアミン類のアルコール溶液などで停止させ、その後は、添加した水、アルコール及び生成するアルデヒド類や塩類等を除去するため水洗、逆抽出することが好ましい。更に精製が必要な場合は、溶媒を留去、乾燥後、テトラヒドロフラン（ＴＨＦ）等のエーテルで希釈し、アルコールで沈殿させることができる。
【実施例】
【００３４】
以下、実施例によって本発明を更に説明するが、本発明の範囲をこれらの実施例に限定するものでないことはいうまでもない。
【００３５】
実施例１
まず、開始剤にＢＦ3ＯＥｔ2を用いて重合を行った。モノマー濃度０．３mol／Ｌ開始剤濃度５．０mmol／Ｌで、シュレンク管にモノマー溶液４．５mLと開始剤溶液０．５mLを順に注射器で注入して重合を開始した。トルエン中、０℃で重合を行ったところ、２０分で重合率１００％に達し、数平均分子量Ｍn＝８３，５００、分子量分布（多分散度）Ｍw／Ｍn＝４．３８の比較的高分子量のポリマーを得た。
【００３６】
実施例２
次に、リビング重合開始剤である二成分系開始剤（ＣＨ3ＣＨ（Ｏｉ−Ｂｕ）ＯＣＯＣＨ3／ＳｎＢｒ4）を用いた重合では、シュレンク管にモノマー溶液４．０mL、開始剤溶液０．５mL、活性化溶液０．５mLをこの順で注射器を用いて注入し重合を開始した。トルエン中、２，６−ｄｉ−ｔｅｒｔ−ブチルピリジン（ＤＴＢＰ）存在下、０℃、モノマー濃度０．３mol／Ｌ，ＣＨ3ＣＨ（Ｏｉ−Ｂｕ）ＯＣＯＣＨ3５．０mmol／Ｌ，ＳｎＢｒ4２．０mmol／Ｌ，ＤＴＢＰ０．２mmol／Ｌで行った。重合は、４８時間で重合率９９％に達し、重合系にアンモニア水を少量加えたメタノールを２．０ml加えて停止した。
【００３７】
生成ポリマーは、重合を停止した溶液を分液ロートに移し、イオン交換水で三回洗浄し、次いで有機層からエバポレーターにより溶媒を除去し、減圧乾燥して回収した。更に精製が必要な時は、得られたポリマーのテトラヒドロフラン溶液をメタノール中に沈殿させ精製した。Ｍnは重合率に比例して増加し、分子量分布の比較的狭いポリマーが合成できた（数平均分子量Ｍn＝１２，６００、分子量分布Ｍw／Ｍn＝１．３２）。
【００３８】
実施例３
実施例１と同様な条件で重合したポリマー（数平均分子量Ｍn１１０，０００、分子量分布Ｍw／Ｍn３．４１）のガラス転移温度Ｔｇ（ＤＳＣにより測定）は室温より高く３５℃であった。生成ポリマーの構造をスペクトルにより検討した。ビニル基のピークは完全に消失し、環状アセタール基の存在を示すピークはそのまま観測された。各ピークの、積分強度比の検討により、ポリビニルエーテルの全ての繰り返し単位に環状アセタールが存在することがわかった。また、このポリマーの熱分解温度は３０５℃であった。得られたポリマー（Ｉ）のＨ1−ＮＭＲチャート（測定条件：溶媒にＣＤＣｌ3を用い室温で測定）を図１にしめす。
【００３９】
ポリマー（Ｉ）０．２５０８ｇを１mol／Ｌに調整した塩化水素溶液２０mL（ＴＨＦ／１，４−ジオキサン＝１５mL／５mL）に溶解し、そのまま室温で２４時間反応させた。なお、その間、水を数滴加える作業を行った。その後、エバポレーターにより溶媒を除去しポリマー（II）を得、ＮＭＲを測定したところ、開環率は１２％であった。
【００４０】
得られたポリマー（II）のＨ1−ＮＭＲ分析を上と同様にして行なって得られたＨ1−ＮＭＲチャートを図２に示す。
【００４１】
実施例４
実施例１と同様にして得られたポリアセタールビニルエーテルを以下のようにして脱保護した。即ち、ポリアセタールビニルエーテル０．２５３８ｇを、１mol／Ｌに調整した塩化水素溶液２０mL（ＴＨＦ／１，４−ジオキサン＝１５mL／５mL）に溶解し、そのまま室温で７日間反応させた。なお７日間に水を４〜５滴加える作業を４回行なった。その後、エバポレーターにより溶媒を除去しＮＭＲを測定したところ、開環率は３７％であった。
【産業上の利用可能性】
【００４２】
本発明に係る２−メチル−５−エチル−５−ビニロキシメチル−１，３−ジオキサンホモポリマー（Ｉ）は、ポリアセタールと同様、機械的特性、熱的特性、電気的特性、摺動性、耐疲労性、耐摩擦性、耐摩耗性、耐薬品性及び成形性等において優れた特性を有することが期待できる。また本発明に係る１，１−ジメチロール−１−ビニロキシメチルプロパンホモポリマー（II）は、ポリエステルやポリビニルアルコール等と同様、親水性、密着性等が期待でき、更に、ノニオン性界面活性剤として、インクを被記録材としての紙面に浸透させる効果もあるので、印字物の耐擦過性、耐水性などが良好となることが期待できる。
【図面の簡単な説明】
【００４３】
【図１】本発明の２−メチル−５−エチル−５−ビニロキシメチル−１，３−ジオキサンホモポリマー（Ｉ）のＨ1−ＮＭＲチャートである。
【図２】本発明の１，１−ジメチロール−１−ビニロキシメチルプロパンホモポリマー（II）のＨ1−ＮＭＲチャートである。
【図１】
2007314665.tif 000012
【図２】
2007314665.tif 000013